(57)【要約】【課題】三級アミノ基とカルボニル基を有する新規な含窒素有機珪素化合物とその製造方法、および該含窒素有機珪素化合物からなるシランカップリング剤を提供する。【解決手段】Ｒ１Ｒ２Ｎ−（Ｒ１およびＲ２は同一もしくは異種の炭素原子数１〜１５の一価炭化水素基である。）で示される三級アミノ基または、環内に１個以上の三級アミノ基を含む脂環式アミノ基もしくは複素環式アミノ基と、カルボニル基を有する新規な含窒素有機珪素化合物とその製造方法、および該含窒素有機珪素化合物からなるシランカップリング剤。【選択図】                        なし【特許請求の範囲】
【請求項１】
一般式（Ｉ）：
【化１】
2004300047.tif 000012
［式中、Ｒ１およびＲ２は同一もしくは異種の炭素原子数１〜１５の一価炭化水素基であり、Ｒ３は炭素原子数１〜１５の二価炭化水素基または
式：―ＣｎＨ２ｎＯ−（ｎは１〜１５の整数である。）で示されるアルキレンオキシ基であり、Ｒ４は炭素原子数１〜１５の二価炭化水素基であり、Ｒ５は炭素原子数１〜１５の一価炭化水素基であり、Ｒ６は炭素原子数１〜１５の一価炭化水素基またはアルコキシアルキル基であり、Ｒ７はメチル基または水素原子であり、Ｒ８は水素原子または炭素原子数１〜２０のアルキル基もしくはアリール基である。ｍは０または１であり、ｘは０〜２の整数であり、ｙは１〜５の整数である。］で示される含窒素有機珪素化合物。
【請求項２】
一般式（ＩＩ）：
【化２】
2004300047.tif 000013
［式中、Ｒ９は、１〜４個の窒素原子、３〜１７個の炭素原子、０〜２個の酸素原子および４〜３４個の水素原子からなる脂環式アミノ基もしくは複素環式アミノ基であり、Ｒ３は炭素原子数１〜１５の二価炭化水素基または
式：―ＣｎＨ２ｎＯ−（ｎは１〜１５の整数である。）で示されるアルキレンオキシ基であり、Ｒ４は炭素原子数１〜１５の二価炭化水素基であり、Ｒ５は炭素原子数１〜１５の一価炭化水素基であり、Ｒ６は炭素原子数１〜１５の一価炭化水素基またはアルコキシアルキル基であり、Ｒ７はメチル基または水素原子であり、Ｒ８は水素原子または炭素原子数１〜２０のアルキル基もしくはアリール基である。ｍは０または１であり、ｘは０〜２の整数であり、ｙは１〜５の整数である。］で示される含窒素有機珪素化合物。
【請求項３】
一般式（ＩＩＩ）：
【化３】
2004300047.tif 000014
（式中、Ｒ１、Ｒ２、Ｒ３、Ｒ７およびｍは前記と同じである。）で示される化合物と、一般式（ＩＶ）：
【化４】
2004300047.tif 000015
（式中、Ｒ４、Ｒ５、Ｒ６、Ｒ８、ｘおよびｙは前記と同じである。）で示される化合物を付加反応させることを特徴とする、請求項１に記載の含窒素有機珪素化合物の製造方法。
【請求項４】
一般式（Ｖ）：
【化５】
2004300047.tif 000016
（式中、Ｒ９、Ｒ３、Ｒ７およびｍは前記と同じである。）で示される化合物と、一般式（ＩＶ）：
【化６】
2004300047.tif 000017
（式中、Ｒ４、Ｒ５、Ｒ６、Ｒ８、ｘおよびｙは前記と同じである。）で示される化合物を付加反応させることを特徴とする、請求項２に記載の含窒素有機珪素化合物の製造方法。
【請求項５】
請求項１または請求項２に記載の含窒素有機珪素化合物からなることを特徴とするシランカップリング剤。
【発明の詳細な説明】
【０００１】
【発明の属する技術分野】
本発明は、新規な含窒素有機珪素化合物とその製造方法および、該含窒素有機珪素化合物からなるシランカップリング剤に関する。
【０００２】
【従来の技術】
アミノ基とアルコキシシリル基を有する有機珪素化合物はシランカップリング剤として利用されており、例えば、
式：Ｈ２ＮＣ３Ｈ６Ｓｉ（ＯＣ２Ｈ５）３、
式：Ｈ２ＮＣ２Ｈ４ＮＨＣ３Ｈ６Ｓｉ（ＯＣＨ３）３
などの一級アミノ基を含有するアルコキシシランが広く知られている。しかしながら一級アミノ基を有する化合物は、エポキシ樹脂などのアミンが硬化触媒として作用する有機樹脂に使用すると、該樹脂の硬化性に悪影響を与えるという欠点がある。
このため、式：ＰｈＮＨＣ３Ｈ６Ｓｉ（ＯＣＨ３）３（式中、Ｐｈはフェニル基である。）、式：ＣＨ３（ＣＨ２）３ＮＨＣ３Ｈ６Ｓｉ（ＯＣＨ３）３
で示される二級アミノ基を有するアルコキシシラン（例えば、特許文献１および特許文献２参照。）や、
式：（Ｃ４Ｈ９）２ＮＣ３Ｈ６Ｓｉ（ＯＣＨ３）３で示される三級アミノ基を有するアルコキシシランが使用されている。しかしこのような二級または三級のアミノ基を有するアルコキシシランは、樹脂の硬化性への影響が多少低減するものの、各種基材に対する接着付与性が小さくシランカップリング剤として不十分である。さらにその製造過程において、大量のアミン塩酸塩が副生するという問題がある。
【０００３】
一方、アミド基を有する有機ケイ素化合物も検討されており、例えば、
式：Ｈ２ＮＣＯＮＨＣ３Ｈ６Ｓｉ（ＯＣ２Ｈ５）３、
式：Ｈ２ＮＣＯＣ３Ｈ６Ｓｉ（ＯＣ２Ｈ５）３
で示されるアミド基含有アルコキシシランが知られている（例えば、特許文献３参照。）。さらに特許文献４には、
式：Ｈ２ＮＣ２Ｈ４ＮＨＣＯＣ３Ｈ６Ｓｉ（ＯＣ２Ｈ５）３、
式：Ｃ１８Ｈ３７ＮＨＣＯＣ２Ｈ４ＮＨＣ３Ｈ６Ｓｉ（ＯＣ２Ｈ５）３
で示される二級アミド基を有するアルコキシシランが例示されている。
しかしながらこれらのアルコキシシランも、樹脂の硬化性への影響や接着付与性の点で、シランカップリング剤として十分と言えるものではなかった。
【０００４】
【特許文献１】特公平７−３０２３６号公報
【特許文献２】特開２００２−１９３９７６号公報
【特許文献３】米国特許第３０３３８１５号明細書
【特許文献４】特開昭５５−９２３９３号公報
【０００５】
【発明が解決しようとする課題】
本発明者らは上記問題点を解決すべく鋭意検討した結果、本発明に到達した。
すなわち、本発明の目的は、三級アミノ基とカルボニル基を有する新規な含窒素有機珪素化合物とその製造方法、および該含窒素有機珪素化合物からなるシランカップリング剤を提供することにある。
【０００６】
【課題を解決するための手段】
本発明は、一般式（Ｉ）：
【化７】
2004300047.tif 000002
［式中、Ｒ１およびＲ２は同一もしくは異種の炭素原子数１〜１５の一価炭化水素基であり、Ｒ３は炭素原子数１〜１５の二価炭化水素基または
式：―ＣｎＨ２ｎＯ−（ｎは１〜１５の整数である。）で示されるアルキレンオキシ基であり、Ｒ４は炭素原子数１〜１５の二価炭化水素基であり、Ｒ５は炭素原子数１〜１５の一価炭化水素基であり、Ｒ６は炭素原子数１〜１５の一価炭化水素基またはアルコキシアルキル基であり、Ｒ７はメチル基または水素原子であり、Ｒ８は水素原子または炭素原子数１〜２０のアルキル基もしくはアリール基である。ｍは０または１であり、ｘは０〜２の整数であり、ｙは１〜５の整数である。］で示される含窒素有機珪素化合物とその製造方法に関する。
【０００７】
また、本発明は、一般式（ＩＩ）：
【化８】
2004300047.tif 000003
［式中、Ｒ９は、１〜４個の窒素原子、３〜１７個の炭素原子、０〜２個の酸素原子および４〜３４個の水素原子からなる脂環式アミノ基もしくは複素環式アミノ基であり、Ｒ３は炭素原子数１〜１５の二価炭化水素基または
式：―ＣｎＨ２ｎＯ−（ｎは１〜１５の整数である。）で示されるアルキレンオキシ基であり、Ｒ４は炭素原子数１〜１５の二価炭化水素基であり、Ｒ５は炭素原子数１〜１５の一価炭化水素基であり、Ｒ６は炭素原子数１〜１５の一価炭化水素基またはアルコキシアルキル基であり、Ｒ７はメチル基または水素原子であり、Ｒ８は水素原子または炭素原子数１〜２０のアルキル基もしくはアリール基である。ｍは０または１であり、ｘは０〜２の整数であり、ｙは１〜５の整数である。］で示される含窒素有機珪素化合物とその製造方法に関する。
【０００８】
さらに本発明は、上記一般式（Ｉ）または（ＩＩ）で示される含窒素有機珪素化合物からなることを特徴とするシランカップリング剤に関する。
【０００９】
【発明の実施の形態】
本発明の含窒素有機珪素化合物は、上記一般式（Ｉ）および（ＩＩ）で示されるシラン化合物である。上式中、Ｒ１およびＲ２は、同一もしくは異種の炭素原子数１〜１５の一価炭化水素基であり、例えば、メチル基、エチル基、プロピル基、ブチル基等のアルキル基；ビニル基、アリル基、ブテニル基等のアルケニル基；フェニル基、トリル基、キシリル基等のアリール基；ベンジル基、フェネチル基等のアラルキル基が挙げられる。これらの中でも原料の入手の容易さから、アルキル基、特にはメチル基もしくはエチル基であることが好ましい。Ｒ３は炭素原子数１〜１５の二価炭化水素基または式：―ＣｎＨ２ｎＯ−（ｎは１〜１５の整数である。）で示されるアルキレンオキシ基であり、二価炭化水素基としては、例えば、メチレン基、エチレン基、プロピレン基、ペンチレン基、ヘキシレン基等のアルキレン基；フェニレン基、ナフタレニル基、ビフェニレン基等のアリーレン基；４、４’−ビスメチレンフェニル基、３，４’−ビスメチレンフェニル基、４，４’−ビスエチレンフェニル基等のフェニル置換アルキレン基；４、４’−ビスメチレンビフェニレン基等のアルキレンアリーレン基が挙げられる。アルキレンオキシ基としては、例えば、―ＣＨ２Ｏ−、―Ｃ２Ｈ４Ｏ−、―Ｃ３Ｈ６Ｏ−が挙げられる。これらの中でも合成の容易さから、アルキレン基とアルキレンオキシ基が好ましい。Ｒ４は炭素原子数１〜１５の二価炭化水素基であり、例えば、メチレン基、エチレン基、プロピレン基、ペンチレン基、ヘキシレン基等のアルキレン基；フェニレン基、ナフタレニル基、ビフェニレン基等のアリーレン基；４、４’−ビスメチレンフェニル基、３，４’−ビスメチレンフェニル基、４，４’−ビスエチレンフェニル基等のフェニル置換アルキレン基；４、４’−ビスメチレンビフェニレン基等のアルキレンアリーレン基が挙げられる。中でも原料の入手の容易さからアルキレン基、特にはプロピレン基が好ましい。Ｒ５は炭素原子数１〜１５の一価炭化水素基であり、例えば、メチル基、エチル基、プロピル基、ブチル基等のアルキル基；ビニル基、アリル基、ブテニル基等のアルケニル基；フェニル基、トリル基、キシリル基等のアリール基；ベンジル基、フェネチル基等のアラルキル基が挙げられる。Ｒ６は炭素原子数１〜１５の一価炭化水素基またはアルコキシアルキル基であり、例えば、メチル基、エチル基、プロピル基、ブチル基等のアルキル基；ビニル基、アリル基、ブテニル基等のアルケニル基；フェニル基、トリル基、キシリル基等のアリール基；ベンジル基、フェネチル基等のアラルキル基；メトキシエチル基、メトキシプロピル基等のアルコキシアルキル基が挙げられる。本発明の含窒素有機珪素化合物をシランカップリング剤として利用する場合には、その反応性が良好であることから、Ｒ５およびＲ６はメチル基またはエチル基であることが好ましい。Ｒ７はメチル基または水素原子である。Ｒ８は水素原子または炭素原子数１〜２０のアルキル基もしくはアリール基であり、例えば、メチル基、エチル基、プロピル基、ブチル基，フェニル基、トリル基、キシリル基が挙げられる。１分子中のＲ８は同一でも異なっていてもよい。中でも原料の入手の容易さから、水素原子が好ましい。Ｒ９は１〜４個の窒素原子、３〜１７個の炭素原子、０〜２個の酸素原子および４〜３４個の水素原子からなる脂環式アミノ基もしくは複素環式アミノ基であり、環内に１個以上の三級アミノ基を含む環状構造の基である。例えば、Ｎ−シクロペンチルアミノ基、Ｎ−シクロヘキシルアミノ基、Ｎ−シクロヘプチルアミノ基、Ｎ−（４−メチルシクロヘキシル）アミノ基、モルホリノ基が挙げられる。これらの中でも原料入手の容易さから、Ｎ−シクロヘキシルアミノ基またはモルホリノ基が望ましい。また、ｍは０または１であり、ｘは０〜２の整数であるが、原料入手の容易さおよびカップリング剤としての反応性の点から、ｍとｘは０であることが好ましい。ｙは１〜５の整数であり、１または２であることが好ましい。ｙが２の場合には、例えば、Ｎ−エチレン−３−アミノプロピレン基、Ｎ−エチレン−Ｎ’−エチレン−３−アミノプロピレン基、Ｎ−エチレン−４−アミノフェニレン基、Ｎ−エチレン−２−アミノエチル−１−エチレンフェニレン基が挙げられる。中でも、Ｎ−エチレン−３−アミノプロピレン基であることが好ましい。
【００１０】
このような本発明の含窒素有機珪素化合物としては、例えば、次式で示されるアルコキシシラン化合物が挙げられる。式中、Ｍｅはメチル基であり、Ｅｔはエチル基である。
（ＣＨ３）２ＮＣＯＣ２Ｈ４ＮＨＣ３Ｈ６Ｓｉ（ＯＣ２Ｈ５）３
（ＣＨ３）２ＮＣＯＣ２Ｈ４ＮＨＣ２Ｈ４ＮＨＣ３Ｈ６Ｓｉ（ＯＣＨ３）３
（Ｃ２Ｈ５）２ＮＣＯＣ２Ｈ４ＮＨＣ３Ｈ６Ｓｉ（ＯＣ２Ｈ５）３
（Ｃ２Ｈ５）２ＮＣＯＣ２Ｈ４ＮＨＣ２Ｈ４ＮＨＣ３Ｈ６Ｓｉ（ＯＣ２Ｈ５）３
（ｎ−Ｃ４Ｈ９）２ＮＣＯＣ２Ｈ４ＮＨＣ３Ｈ６Ｓｉ（ＯＣ２Ｈ５）３
（ｎ−Ｃ４Ｈ９）２ＮＣＯＣ２Ｈ４ＮＨＣ２Ｈ４ＮＨＣ３Ｈ６Ｓｉ（ＯＣＨ３）３
（ＣＨ３）２ＮＣ２Ｈ４ＣＯＣ２Ｈ４ＮＨＣ３Ｈ６Ｓｉ（ＯＣ２Ｈ５）３
（ＣＨ３）２ＮＣ２Ｈ４ＣＯＣ２Ｈ４ＮＨＣ２Ｈ４ＮＨＣ３Ｈ６Ｓｉ（ＯＣＨ３）３
（ＣＨ３）２ＮＣ２Ｈ４ＯＣＯＣ２Ｈ４ＮＨＣ３Ｈ６Ｓｉ（ＯＣＨ３）３
（Ｃ２Ｈ５）２ＮＣ２Ｈ４ＯＣＯＣ２Ｈ４ＮＨＣ３Ｈ６Ｓｉ（ＯＣ２Ｈ５）３
（ｎ−Ｃ４Ｈ９）２ＮＣ２Ｈ４ＯＣＯＣ２Ｈ４ＮＨＣ３Ｈ６Ｓｉ（ＯＣ２Ｈ５）３
（ＣＨ３）２ＮＣ２Ｈ４ＯＣＯＣ２Ｈ４ＮＨＣ２Ｈ４ＮＨＣ３Ｈ６Ｓｉ（ＯＣＨ３）３
【化９】
2004300047.tif 000004
【化１０】
2004300047.tif 000005
【化１１】
2004300047.tif 000006
【００１１】
このような本発明の含窒素有機珪素化合物は、例えば、
（Ａ）一般式（ＩＶ）：
【化１２】
2004300047.tif 000007
（式中、Ｒ４、Ｒ５、Ｒ６、Ｒ８、ｘおよびｙは前記と同じである。）で示される化合物と、
（Ｂ）一般式（ＩＩＩ）：
【化１３】
2004300047.tif 000008
（式中、Ｒ１、Ｒ２、Ｒ３、Ｒ７およびｍは前記と同じである。）で示される化合物、または、一般式（Ｖ）：
【化１４】
2004300047.tif 000009
（式中、Ｒ９、Ｒ３、Ｒ７およびｍは前記と同じである。）で示される化合物を付加反応させる方法によって製造することができる。
【００１２】
一般式（ＩＶ）で表される（Ａ）成分は工業的に入手可能な有機ケイ素化合物であり、例えば、３−アミノプロピルトリメトキシシラン、３−アミノプロピルトリエトキシシラン、３−アミノプロピルメチルジメトキシシラン、３−アミノプロピルトリ（メトキシエトキシ）シラン、４−アミノブチルトリメトキシシラン、５−アミノペンチルトリメトキシシラン、Ｎ−（２−アミノエチル）−３−アミノプロピルトリメトキシシラン、Ｎ−（２−アミノエチル）−３−アミノプロピルトリエトキシシラン、Ｎ−（２−アミノエチル）−３−アミノプロピルトリ（メトキシエトキシ）シラン、Ｎ−（２−アミノエチル）−４−アミノブチルトリメトキシシランが挙げられる。これらの中でも特に、３−アミノプロピルトリメトキシシラン、３−アミノプロピルトリエトキシシランであることが好ましい。
【００１３】
一般式（ＩＩＩ）または（Ｖ）で表される（Ｂ）成分は、三級のアミノ基を有する（メタ）アクリルアミドもしくは（メタ）アクリルエステルであり、工業的に入手可能な化合物である。このような（Ｂ）成分としては、例えば、Ｎ，Ｎ−ジメチルアクリルアミド、Ｎ，Ｎ−ジメチルメタクリルアミド、Ｎ，Ｎ−ジエチルアクリルアミド、Ｎ，Ｎ−ジプロピルアクリルアミド、Ｎ，Ｎ−メチルエチルアクリルアミド、Ｎ，Ｎ−ジメチルメタクリルアミド、Ｎ，Ｎ−ジブチルメタクリルアミド、Ｎ−ピペラジノアクリルアミド、Ｎ−アクリロイルモルホリン、Ｎ，Ｎ−ジメチルアミノエチルアクリルアミド、Ｎ，Ｎ−ジエチルアミノプロピルメタクリルアミド、２−（ジメチルアミノ）エチルアクリレート、２−（ジエチルアミノ）エチルアクリレート、２−（ジブチルアミノ）エチルアクリレートが挙げられる。これらの中でも特に、Ｎ，Ｎ−ジメチルアクリルアミド、Ｎ−アクリロイルモルホリンであることが好ましい。
【００１４】
（Ａ）成分と（Ｂ）成分の付加反応は常温でも進行するが、これを１５０℃以下で加熱することが好ましく、特に６０℃から１００℃の間で加熱することが好ましい。また、反応系内にアルゴンや窒素等の不活性ガスを導入してもよい。この付加反応は逐次反応でも一括反応でもよいが、（Ａ）成分または（Ｂ）成分のいずれか一方を加熱しながら、これにもう一方の成分を徐々に添加することが好ましい。
【００１５】
以上のような本発明の含窒素有機珪素化合物は、分子末端のアミノ基が三級アミノ基なので、アミンが硬化触媒として作用する有機樹脂に使用した場合に該樹脂の硬化性に対する影響が少ないという特徴を有する。また、本発明の製造方法は、工業上入手可能な原料を用いて本発明の含窒素有機珪素化合物を収率よく製造できるという特徴を有する。加えてこの製造方法では、触媒や溶剤を使用しなくても十分に反応が進行する。また、特殊な反応装置も必要なく、規存の反応装置が使用できるという利点を有する。
さらに本発明の含窒素有機珪素化合物、とりわけ一般式（Ｉ）と一般式（ＩＩ）中のｘが０または１であるものは、各種基材間の接着性を向上させ、特に、有機樹脂と無機材料もしくは金属材料との接着性を著しく向上させるという特徴を有する。このため本発明の含窒素有機珪素化合物は、表面処理剤、接着促進剤、プライマー、有機樹脂の改質剤等に使用されるシランカップリング剤として有用である。尚、本発明で言う有機樹脂としては、エポキシ樹脂、フェノール樹脂、ウレタン樹脂、メラミン樹脂、ポリカーボネート樹脂、ポリエチレン樹脂、ポリ塩化ビニル樹脂、ポリアミド樹脂が挙げられる。
【００１６】
本発明のシランカップリング剤は、上記一般式（Ｉ）または（ＩＩ）で示される含窒素有機珪素化合物からなり、使用時には、水や有機溶剤で希釈してもよい。使用される有機溶剤としては、メタノール、エタノール等の水溶性の有機溶剤が好ましい。またその使用方法としては、各種基材表面を処理する方法や有機樹脂に添加配合する方法が挙げられ、前者の表面処理方法が好ましい。具体的には、基材に直接スプレー塗布する方法、有機溶剤により希釈した処理液を基材にスプレー塗布する方法、水−有機溶剤により希釈した処理液をスプレー塗布する方法、有機溶剤により希釈した処理液に基材を浸漬する方法、水−有機溶剤により希釈した処理液に基材を浸漬する方法が挙げられる。次いで、処理を完全にするために、さらに加熱処理することが好ましい。本発明のシランカップリング剤により処理される基材としては、例えば、ヒュームドシリカ、湿式シリカ、焼成シリカ、ヒュームド二酸化チタン、粉砕石英、ケイ藻土、水酸化アルミニウム、酸化アルミニウム、酸化マグネシウム、アルミノケイ酸塩、酸化鉄、酸化亜鉛、炭酸カルシウム、炭酸亜鉛、マイカ、炭酸マグネシウム等の無機質微粒子；ガラス繊維、ナイロン繊維、炭素繊維等の繊維基材；ガラス板、鋼板、鉄板、ステンレススチール板、アルミニウム板等の金属板が挙げられる。
【００１７】
【実施例】
以下、本発明を実施例により詳細に説明する。
【００１８】
［実施例１］
温度計、攪拌機、冷却器を備えた４つ口フラスコに、３−アミノプロピルトリエトキシシラン１５６．７重量部を仕込み、窒素雰囲気下、７０℃まで昇温した。次いでこれに、Ｎ，Ｎ−ジメチルアクリルアミド７７．２重量部を３０分かけて滴下し、さらに１００℃で８時間加熱攪拌した。この反応混合物を減圧蒸留（１３８℃／１．３ｈＰａ）して無色透明液体１７０．２重量部（収率７５％）を得た。この無色透明液体を、１３Ｃ−核磁気共鳴スペクトル分析（以下、ＮＭＲ）、赤外分光分析（以下、ＩＲ）およびＧＣ−ＭＳ分析により分析した結果、この無色透明液体は、
式：（ＣＨ３）２ＮＣＯＣ２Ｈ４ＮＨＣ３Ｈ６Ｓｉ（ＯＣ２Ｈ５）３
で示される含窒素有機珪素化合物であると同定された。
【００１９】
［実施例２］
温度計、攪拌機、冷却器を備えた４つ口フラスコに、３−アミノプロピルトリメトキシシラン２９８．１重量部を仕込み、窒素雰囲気下、７０℃まで昇温した。次いでこれに、Ｎ，Ｎ−ジメチルアクリルアミド１８１．０重量部を６０分かけて滴下し、さらに１００℃で８時間加熱攪拌した。この反応混合物を減圧蒸留（１３０℃／１．３ｈＰａ）して無色透明液体３６０．５重量部（収率７８％）を得た。この無色透明液体を、ＮＭＲ、ＩＲおよびＧＣ−ＭＳ分析により分析した結果、この無色透明液体は
式：（ＣＨ３）２ＮＣＯＣ２Ｈ４ＮＨＣ３Ｈ６Ｓｉ（ＯＣＨ３）３
で示される含窒素有機珪素化合物であると同定された。
【００２０】
［実施例３］
温度計、攪拌機、冷却器を備えた４つ口フラスコに、３−アミノプロピルトリエトキシシラン３３．２１重量部を仕込み、窒素雰囲気下、７０℃まで昇温した。次いでこれに、Ｎ−アクリロイルモルホリン２３．３重量部を１０分かけて滴下し、さらに１００℃で３時間加熱攪拌した。この反応混合物を加熱減圧（１３０℃／１．３ｈＰａ）により低沸点成分を除去して、淡黄色透明液体５３．７重量部（収率９５％）を得た。この淡黄色透明液体を、ＮＭＲおよびＩＲ分析により分析した結果、主成分は、式：
【化１５】
2004300047.tif 000010
（式中、Ｅｔはエチル基である。）で示される構造を有する含窒素有機珪素化合物であると同定された。
【００２１】
［実施例４］
温度計、攪拌機、冷却器を備えた４つ口フラスコに、３−アミノプロピルトリエトキシシラン３３．２１重量部を仕込み、窒素雰囲気下、７０℃まで昇温した。次いでこれに、２−（ジメチルアミノ）エチルアクリレート２３．６重量部を１０分かけて滴下し、さらに１００℃で３時間加熱攪拌した。この反応混合物を加熱減圧（１３０℃／１．３ｈＰａ）により低沸点成分を除去して、淡黄色透明液体５３．７重量部（収率９６％）を得た。この淡黄色透明液体をＮＭＲおよびＩＲ分析により分析した結果、主成分は、
式：（ＣＨ３）２ＮＣ２Ｈ４ＯＣＯＣ２Ｈ４ＮＨＣ３Ｈ６Ｓｉ（ＯＣ２Ｈ５）３
で示される含窒素有機珪素化合物であると同定された。
【００２２】
［実施例５］
温度計、攪拌機、冷却器を備えた４つ口フラスコに、Ｎ−（２−アミノエチル）−３−アミノプロピルトリメトキシシラン２２２．４重量部を仕込み、窒素雰囲気下、７０℃まで昇温した。次いでこれに、Ｎ，Ｎ−ジメチルアクリルアミド１０９．０重量部を３０分かけて滴下し、さらに１００℃で８時間加熱攪拌した。この反応混合物を加熱減圧（１３０℃／１．３ｈＰａ）により低沸点成分を除去して、淡黄色透明液体３２４．８重量部（収率９８％）を得た。この淡黄色透明液体を、ＮＭＲおよびＩＲ分析により分析した結果、主成分は、
式：（ＣＨ３）２ＮＣＯＣ２Ｈ４ＮＨＣ２Ｈ４ＮＨＣ３Ｈ６Ｓｉ（ＯＣＨ３）３
で示される含窒素有機珪素化合物であると同定された。
【００２３】
［実施例６］
実施例１〜実施例５で得られた含窒素有機珪素化合物をそれぞれ、水とエタノールの混合溶媒（水：エタノールの重量比は１：１であった。）により希釈して、濃度０．４重量％の処理液を調製した。これらの処理液にガラス板を１０秒間浸漬した後、１２０℃で１時間乾燥した。次いでこのガラス板表面に、ビスフェノールＡ型エポキシ樹脂（エピコート８２８、エポキシ当量＝１８５）１００重量部、ジシアンジアミド８重量部およびＮ，Ｎ−ジメチルベンジルアミン０．４重量部からなる硬化性エポキシ樹脂組成物を塗布して、１７０℃、９０分間で加熱硬化させ、硬化エポキシ樹脂成形体（直径５ｍｍ、高さ５ｍｍの円柱状）が接着したガラス板を得た。
このようにして得られた試験体について、ガラス板と硬化エポキシ樹脂の接着力をテンシオメーターにより測定した。なお、接着力は、プレッシャークッカーテスト（ＰＣＴ：１２１℃、１００％ＲＨ条件下で２４時間加熱）の実施前と実施後に測定した。その結果を表１に示した。
また、比較例として、次式で示されるシランカップリング剤を用いて上記と同様にして接着力を測定した。その結果を表１に併記した。
比較例１：Ｈ２ＮＣＯＮＨＣ３Ｈ６Ｓｉ（ＯＣ２Ｈ５）３
比較例２：ＰｈＮＨＣ３Ｈ６Ｓｉ（ＯＣＨ３）３（Ｐｈはフェニル基である。）
比較例３：Ｃ１８Ｈ３７ＮＨＣＯＣ２Ｈ４ＮＨＣ３Ｈ６Ｓｉ（ＯＣ２Ｈ５）３  
【００２４】
【表１】
2004300047.tif 000011
【００２５】
【発明の効果】
本発明の含窒素有機珪素化合物は三級アミノ基とカルボニル基を有する新規な化合物であり、本発明の製造方法は該含窒素有機珪素化合物を収率よく製造できるという特徴を有する。さらに、本発明のシランカップリング剤は、各種基材間の接着性を向上させるという特徴を有する。
【図面の簡単な説明】
【図１】図１は、実施例１で得られた含窒素有機珪素化合物のＩＲスペクトルを示した図である。
【図１】
2004300047.tif 000018